(57)【要約】【課題】従来から使用される油性インキ用ブランケットを使用する場合において、ＵＶ印刷におけるブランケットの膨潤を抑制し、ブランケットの長寿命化および印刷品質の安定化につながる活性エネルギー線硬化型オフセットインキの提供。【解決手段】顔料、特定の光重合開始剤（Ａ）および特定のエチレン性不飽和二重結合を有する化合物（Ｂ）を含有する活性エネルギー線硬化型インキ組成物によって、上記課題を解決することが出来た。【選択図】なし【特許請求の範囲】
【請求項１】
顔料、光重合開始剤（Ａ）およびエチレン性不飽和二重結合を有する化合物（Ｂ）を含有する活性エネルギー線硬化型インキ組成物であって、下記（１）〜（３）であることを特徴とする活性エネルギー線硬化型インキ組成物。
（１）光重合開始剤（Ａ）が、Ｃ、ＨおよびＯのみからなる化合物および／または重量平均分子量２７０〜５００の化合物である。
（２）化合物（Ｂ）の重量平均分子量が３００〜１０００である。
（３）活性エネルギー線硬化型インキ組成物は、化合物（Ｂ）以外のエチレン性不飽和二重結合を有する化合物を含有しない。
【請求項２】
化合物（Ｂ）が、トリメチロールプロパンアルキレンオキサイド付加体トリ（メタ）アクリレートおよび／またはジトリメチロールプロパンテトラ（メタ）アクリレートであることを特徴とする請求項１記載の活性エネルギー線硬化型インキ組成物。
【請求項３】
光重合開始剤（Ａ）が、アリールケトン系化合物、ジアルキルアミノアリールケトン系化合物、ベンゾイン系化合物、α‐アミノアルキルフェノン系化合物、α‐ヒドロキシアルキルフェノン系化合物およびアシルホスフィンオキサイド系化合物からなる群より選択される１以上の化合物であることを特徴とする請求項１または２記載の活性エネルギー線硬化型インキ組成物。
【請求項４】
光重合開始剤（Ａ）が、メチル−ｏ−ベンゾイルベンゾエートおよび／または２，４，６−トリメチルベンゾイルジフェニルホスフィンオキサイドであることを特徴とする請求項３記載の活性エネルギー線硬化型インキ組成物。
【請求項５】
請求項１〜４いずれか記載の活性エネルギー線硬化型インキ組成物を、基材に印刷してなることを特徴とする印刷物。
【発明の詳細な説明】
【技術分野】
【０００１】
本発明は、活性エネルギー線硬化型インキ組成物及び該組成物を印刷してなる印刷物に関する。さらに詳しくは、ブランケットの長寿命化および安定した印刷品質を得ることが可能な活性エネルギー線硬化型オフセットインキ組成物及び該組成物を印刷してなる印刷物に関する。
【背景技術】
【０００２】
従来、活性エネルギー線硬化被覆組成物の研究は盛んに行われており、その中でも印刷インキ、クリヤーワニス、塗料等の分野では実用化が進められている。特に活性エネルギー線硬化型オフセットインキはジアリルフタレート樹脂に代表される融点５０℃以上の非反応性樹脂（イナート樹脂）、もしくはラジカル重合性オリゴマー、ラジカル重合性モノマー、必要に応じラジカル重合開始剤や光増感剤、顔料、さらに諸種の添加剤からなる。非反応性樹脂（イナート樹脂）としては、オルソないしイソタイプのジアリルフタレート樹脂が広く使用されている。ラジカル重合性オリゴマーとしてアルキッドアクリレート、ポリエステルアクリレート、エポキシアクリレート、ウレタン変性アクリレート等が使用されている。ラジカル重合性モノマーとしてビスフェノールＡアルキレンオキサイド付加体ジアクリレート、エチレングリコールジアクリレート、プロピレングリコールジアクリレート、ポリエチレングリコールジアクリレート、ネオペンチルグリコールジアクリレート、トリメチロールプロパントリアクリレート、テトラメチロールメタン（トリまたは）テトラアクリレート、ジペンタエリスリトール（ペンタまたは）ヘキサアクリレート等が使用されている。ラジカル重合開始剤や光増感剤としてはベンゾイン系、（ジアルキルジアミノ）アリールケトン系、キサントン系のものが使用されている。
【０００３】
オフセット印刷は、親油性であるインキを受理する画線部と湿し水を保持する非画線部から構成される版を使用して画像を形成し、版画線部のインキをブランケットを介して紙、プラスチックシ−ト、表面処理紙等に転写する事で印刷物が得られる。その中でブランケットに関しては、油性インキ用ブランケット、ＵＶインキ用ブランケット、および油性ＵＶ兼用ブランケットが開発されている。
【０００４】
印刷の間、ブランケットはインキ、湿し水および洗浄剤と直接触れるため、使用するにつれてこれらの成分が浸透することでブランケットが膨潤したり、またブランケット中の可塑剤が抽出されて収縮するといった問題が内在している。そのためブランケットのゴム素材は、インキ中の成分との相互作用により使い分けている。すなわち、油性インキ用としては、有機溶剤に対する耐膨潤性と加工性とを考慮して、アクリロニトリル− ブタジエン共重合ゴム（ＮＢＲ）にて表面印刷層を形成した印刷ブランケットが一般的に用いられる。一方、ＵＶインキ用としては、アクリルモノマーに対する耐膨潤性に優れた、エチレン−プロピレン−ジエン共重合ゴム（ＥＰＤＭ） 等の非極性のゴムにて表面印刷層を形成した印刷ブランケットが好適に用いられる。
【０００５】
オフセット印刷は従来から、安価で経済的な油性インキによる印刷が行われていた。近年では、紫外光照射による速乾性や、印刷後の成形作業といった後加工にすぐに移れるといった作業性、および作業環境上の保全という観点から、油性インキによる印刷からＵＶインキによる印刷への移行が進んでいる。しかしＵＶインキは油性インキに比べて高価であり、しかも印刷時の取り扱いが難しいため、油性インキの全量を、ＵＶインキに置き換えるまでには至っていない。また得られる印刷物の品質として、例えば高光沢の印刷物を得るには従来の油性インキを用いる方が依然として優れており、すべてをＵＶ印刷に置き換えることは難しく、印刷目的に応じて両者を使い分けているのが現状である。
【０００６】
このため従来は、前記のようにインキが替わるごとに、印刷ブランケットを交換する必要があった。しかし印刷ブランケットを、張力を調整しながら印刷機のブランケット胴軸に巻き付けて固定する装着作業は決して容易ではなく、熟練した作業者であってもそれなりの時間と労力とを必要とする。したがって、インキが替わるごとに印刷ブランケットを交換していたのでは非常に手間がかかって、印刷機の稼働率を低下させるといった問題を生じる。
【０００７】
また、先行文献１にあるような油性およびＵＶインキ兼用ブランケットも開発されており、ＮＢＲとＥＰＤＭ等の配合比率により適度な膨潤性を確保している。しかし、従来の油性インキによる印刷からＵＶ印刷へと切り替わる場合に、先行文献１にあるような油性ＵＶ兼用ブランケットを用いるにしても、新たに資材を調達しなくてはならず費用面での負担が発生するという課題がある。
【先行技術文献】
【特許文献】
【０００８】
【特許文献１】特開２００４―１０６４１８号
【発明の概要】
【発明が解決しようとする課題】
【０００９】
本発明は、従来から使用される油性インキ用ブランケットを使用する場合において、ＵＶ印刷におけるブランケットの膨潤を抑制し、ブランケットの長寿命化および印刷品質の安定化につながる活性エネルギー線硬化型オフセットインキを提供することを目的とする。
【課題を解決するための手段】
【００１０】
本発明者等は、鋭意検討を行った結果、顔料、光重合開始剤（Ａ）およびエチレン性不飽和二重結合を有する化合物（Ｂ）を含有する活性エネルギー線硬化型インキは、ブランケットの長寿命化および安定した印刷品質を得られることを見出し、本発明を完成するに至った。
【００１１】
すなわち、本発明は、顔料、光重合開始剤（Ａ）およびエチレン性不飽和二重結合を有する化合物（Ｂ）を含有する活性エネルギー線硬化型インキ組成物であって、下記（１）〜（３）であることを特徴とする活性エネルギー線硬化型インキ組成物に関する。
（１）光重合開始剤（Ａ）が、Ｃ、ＨおよびＯのみからなる化合物および／または重量平均分子量２７０〜５００の化合物である。
（２）化合物（Ｂ）の重量平均分子量が３００〜１０００である。
（３）活性エネルギー線硬化型インキ組成物は、化合物（Ｂ）以外のエチレン性不飽和二重結合を有する化合物を含有しない。
【００１２】
さらに、本発明は、化合物（Ｂ）が、トリメチロールプロパンアルキレンオキサイド付加体トリ（メタ）アクリレートおよび／またはジトリメチロールプロパンテトラ（メタ）アクリレートであることを特徴とする上記活性エネルギー線硬化型インキ組成物に関する。
【００１３】
さらに、本発明は、光重合開始剤（Ａ）が、アリールケトン系化合物、ジアルキルアミノアリールケトン系化合物、ベンゾイン系化合物、α‐アミノアルキルフェノン系化合物、α‐ヒドロキシアルキルフェノン系化合物およびアシルホスフィンオキサイド系化合物からなる群より選択される１以上の化合物であることを特徴とする上記活性エネルギー線硬化型インキ組成物に関する。
【００１４】
さらに、本発明は、光重合開始剤（Ａ）が、メチル−ｏ−ベンゾイルベンゾエートおよび／または２，４，６−トリメチルベンゾイルジフェニルホスフィンオキサイドであることを特徴とする上記活性エネルギー線硬化型インキ組成物に関する。
【００１５】
上記活性エネルギー線硬化型インキ組成物を、基材に印刷してなることを特徴とする印刷物に関する。
【発明の効果】
【００１６】
本発明の活性エネルギー線硬化型インキは、従来から使用される油性インキ用ブランケットを使用する場合において、ＵＶ印刷におけるブランケットの膨潤を抑制し、ブランケットの長寿命化および安定した印刷品質を得ることが可能となる。さらに本発明は、油性UV兼用ブランケットを使用する場合にも適用できるので、副資材の適用範囲の拡大にもつながる。
【発明を実施するための形態】
【００１７】
本発明に用いる顔料としては、酸化チタンなどの白顔料、ジスアゾイエロー、ミネラルファーネスイエロー、ネーブルスイエロー、ナフトールイエローＳ，ハンザイエローＧ，キノリンイエローレーキ、パーマネントイエローＮＣＧ，タートラジンレーキなどの黄顔料、インダスレンブリリアントオレンジＲＫ、ピラゾンオレンジ、バルカンオレンジ、ベンジジンオレンジＧ、インダスレンブリリアントオレンジＧＫなどの橙色顔料、パーマネントレッド４Ｒ、リオノールレッド、ピラロゾンレッド、ウオッチングレッツドカルシウム塩、レーキレッドＤ，ブリリアントカーミン６Ｂ、エオシンレーキ、ローダミンレーキＢ、アリザリンレーキ、ブリリアントカーミン３Ｂなどの赤色顔料、ファーストバイオレットＢ、メチルバイオレットレーキなどの紫色顔料、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどの青色顔料、ピグメントグリーンＢ、マラカイドグリーンレーキ、ファイナスイエリーグリーンＧなどの緑色顔料、カーボンブラック、アセチレンブラック、ランブラック、アニリンブラックなどの黒色顔料、バライト粉、炭酸バリウム、ベントンなどの体質顔料などが挙げられる。
【００１８】
本発明に用いる光重合開始剤（Ａ）は、Ｃ、ＨおよびＯのみからなる化合物および／または重量平均分子量２７０〜５００の化合物である。
Ｃ、ＨおよびＯのみからなる化合物や、重量平均分子量２７０〜５００の化合物は、ＮＢＲゴム内部へ浸透しにくいため、ブランケットの膨潤を抑制させることができる。
さらに、光重合開始剤（Ａ）が、Ｃ、ＨおよびＯのみからなる化合物であり、尚且つ重量平均分子量２７０〜５００の化合物である場合には、ＮＢＲゴム内部への浸透によるブランケットの膨潤をより一層抑制させることができるため好適である。
【００１９】
本発明に用いる光重合開始剤（Ａ）として具体的には、ベンゾフェノン、ｐ−メチルベンゾフェノン、テトラクロロベンゾフェノン、メチル-o-ベンゾイルベンゾエート、４−フェニルベンゾフェノン、ヒドロキシベンゾフェノン、３，４'−ビス（ジエチルアミノ）ベンゾフェノン、ベンゾイン、ベンゾインメチルエーテル、ベンゾインイソプロピルエーテル、ベンジル、２−メチル−２−モルホリノ（４−チオメチルフェニル）プロパン−１−オン、２−ベンジルー２−ジメチルアミノー１−（４−モルホリノフェニル）−１−ブタノン、２−ジメチルアミノ−２−（４−メチル−ベンジル）−１−（４−モルフォリン−４−イル−フェニル）−ブタン−１−オン、ベンジルジメチルケタール、１−ヒドロキシシクロヘキシルフェニルケトン、２−ヒロドキシ−１−[４−[４−(２-ヒドロキシ−２−メチル−プロピオニル)−ベンジル]フェニル]−２―メチル―プロパン−１―オン、２−ヒドロキシー２−メチルー１−フェニルプロパンー１−オン、１−（４−イソプロピルフェニル−２−ヒドロキシー２−メチル）プロパンー１−オン、２，４，６−トリメチルベンゾイルジフェニルホスフィンオキサイド、ビス（２，４，６−トリメチルベンゾイル） −フェニルホスフィンオキサイド、４−（２−ヒドロキシエトキシ）フェニル−（２−ヒドロキシー２−プロピル）ケトン、４−（２−アクロイルーオキシエトキシ）フェニル−２−ヒドロキシー２−プロピルケトンなどが挙げられる。
【００２０】
光重合開始剤（Ａ）として、好ましくはアリールケトン系化合物、ジアルキルアミノアリールケトン系化合物、ベンゾイン系化合物、α‐アミノアルキルフェノン系化合物、α‐ヒドロキシアルキルフェノン系化合物およびアシルホスフィンオキサイド系化合物からなる群より選択される１以上の化合物が用いられ、特に好ましくはメチル−ｏ−ベンゾイルベンゾエートおよび／または２，４，６−トリメチルベンゾイルジフェニルホスフィンオキサイドである。
【００２１】
これらの光重合開始剤は、後述する化合物（Ｂ）の中で特に好ましく用いることができるトリメチロールプロパンアルキレンオキサイド付加体トリ（メタ）アクリレートおよび／またはジトリメチロールプロパンテトラ（メタ）アクリレートとの相溶性が良いという点において好適である。
【００２２】
光重合開始剤（Ａ）の添加量としては、活性エネルギー線硬化性インキ組成物の全固形分中、１〜１５重量％であることが好ましい。かかる範囲は、印刷時の硬化反応と保存安定性が両立すること、および流動性を始めとするインキ形状の最適化という点で好適である。
【００２３】
本発明に用いるエチレン性不飽和二重結合を有する化合物（Ｂ）としては、重量平均分子量３００〜１０００である。かかる範囲においては、ブランケットの膨潤抑制とインキの流動性を両立させることができる。
一方、重量平均分子量が３００未満である場合には、化合物がゴム内部へ浸透しやすいため、ブランケットの膨潤を抑制することができない。また、重量平均分子量が１０００よりも大きい場合には、インキの流動性が低下するため、印刷品質が損なわれる。
【００２４】
化合物（Ｂ）として具体的には、ステアリル（メタ）アクリレート、ポリエチレングリコールジ（メタ）アクリレート、トリプロピレングリコールジ（メタ）アクリレート、ポリプロピレングリコールジ（メタ）アクリレート、ヒドロキシピバリルヒドロキシピバレートジカプロラクトネートジ（メタ）アクリレート、１，２−ヘキサデカンジオールジ（メタ）アクリレート、ビスフェノールＡテトラエチレンオキサイド付加体ジ（メタ）アクリレート、ビスフェノールＦテトラエチレンオキサイド付加体ジ（メタ）アクリレート、添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノーＡジ（メタ）アクリレート、水添加ビスフェノールＦジ（メタ）アクリレート、トリメチロールプロパントリメタアクリレート、トリメチロールプロパンアルキレンオキサイド付加体トリ（メタ）アクリレート、トリメチロールプロパントリカプロラクトネートトリ（メタ）アクリレート、トリメチロールヘキサントリ（メタ）アクリレート、トリメチロールオクタントリ（メタ）アクリレート、ペンタエリスリトールトリメタアクリレート、ペンタエリスリトールテトラ（メタ）アクリレート、ペンタエリスリトールテトラエチレンオキサイド付加体（メタ）アクリレート、ジグリセリンテトラ（メタ）アクリレート、ジトリメチロールプロパンテトラ（メタ）アクリレート、ジトリメチロールプロパンテトラカプロラクトネートテトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、ジペンタエリスリトールカプロラクトネートヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等が挙げられる。
【００２５】
化合物（Ｂ）として、特に好ましくはトリメチロールプロパンアルキレンオキサイド付加体トリ（メタ）アクリレートおよび／またはジトリメチロールプロパンテトラ（メタ）アクリレートである。これらの化合物は樹脂との相溶性に優れるという点において好適である。
【００２６】
本発明には、エチレン性不飽和二重結合を有さないその他樹脂（Ｃ）を用いることもできる。その他樹脂としては、例えば、ポリ塩化ビニル、ポリ（メタ）アクリル酸エステル、エポキシ樹脂、ポリウレタン樹脂、セルロース誘導体（例えば、エチルセルロース、酢酸セルロース、ニトロセルロース）、塩化ビニルー酢酸ビニル共重合体、ポリアマイド樹脂、ポリビニルアセタール樹脂、ジアリルフタレート樹脂等が挙げられる。これらの樹脂は、その中の１種または２種以上を用いることができる。ただし、何れも重量平均分子量３００〜１０００のエチレン性不飽和ニ重結合を有する化合物（Ｂ）に可溶であることが必要である。
【００２７】
次に、本発明で使用される活性エネルギー線硬化性インキ組成物の一例を下記に挙げる。
尚、本発明中の「部」は重量部を表し、「％」は、重量％を示す。
顔料（有機顔料・無機顔料）                                  ５〜５５重量％
光重合開始剤（Ａ）                                          １〜１５重量％
エチレン性不飽和二重結合を有する化合物（Ｂ）              １０〜８０重量％
【００２８】
本発明には、その他添加として、例えば、耐摩擦剤、ブロッキング防止剤、スベリ剤、スリキズ防止剤としては、カルナバワックス、木ろう、ラノリン、モンタンワックス、パラフィンワックス、マイクロクリスタリンワックスなどの天然ワックス、フィッシャートロプスワックス、ポリエチレンワックス、ポリプロピレンワックス、ポリテトラフルオロエチレンワックス、ポリアミドワックスなどの合成ワックス、シリコーン添加剤、レベリング剤等を使用することができる。
【００２９】
なお、本発明において、重量平均分子量は、構造式から重量平均分子量が特定できる場合には構造式から算出し、構造式から重量平均分子量が特定できない場合には、ゲルパーミエイションクロマトグラフィ（以下ＧＰＣと称す。）で測定した。
【００３０】
構造式から重量平均分子量を特定した化合物として具体的には、光重合開始剤（Ａ）並びにエチレン性不飽和二重結合を有する化合物の中で単量体、二量体および三量体であるものである。
【００３１】
またＧＰＣの具体的な測定方法は以下の通りである。東ソー(株)製ＨＬＣ−８０２０を用い、検量線は標準ポリスチレンサンプルにより作成した。溶離液はテトラヒドロフランを、カラムにはTSKgel SuperHM-M（東ソー(株)製）３本を用いた。測定は流速０．６ｍｌ／分、注入量１０μｌ、カラム温度４０℃で行った。
【００３２】
本発明において、基材としては、平版印刷に用いられる用紙を特に限定無く使用することができる。具体的には、アート紙、コート紙、キャスト紙などの塗工紙や上質紙、中質紙、新聞用紙などの非塗工紙、ユポなどの合成紙、アルミ蒸着紙、ポリプロピレンやプロエチレンテレフタレート・ポリ塩化ビニルなどのプラスチック原反が選択される。
【実施例１】
【００３３】
次に実施例を挙げて本発明をさらに具体的に説明するが、本発明はこれらの実施例によって限定されるものではない。
【００３４】
以下に示す処方により活性エネルギー線硬化型インキ組成物を作成した。
【００３５】
（樹脂ワニスの作製）
重量平均分子量５００００のジアリルフタレート樹脂（樹脂（Ｃ）に相当、ダイソー株式会社製  ダイソーダップＡ）を、ジペンタエリスリトールヘキサアクリレートに溶解させて昇温加熱混合（８０℃）し、固形分３０％の樹脂（Ｃ）ワニスを作成した。
【００３６】
（インキ組成物の作製）
樹脂ワニス４０部、モノマー（ｂ１）１０部、モノマー（ｂ２）１０部およびモノマー（ｂ３）５部を予め混合し混合ワニスを作成した。次に、上記混合ワニス、開始剤（ａ１）１０部、カーボンブラック（三菱化学株式会社製、「カーボンブラックMA11」）１３部、藍顔料（C.I.PigmentBlue 15:3）２部、体質顔料（タルク、日本タルク株式会社製、「ミクロエースＬ−１」）５部、ワックス（テフロン（登録商標）変性ポリエチレンワックス  ポリテトラフルオロエチレンワックス、シャムロック社製「フルオロスリップ５１１」）５部を、バタフライミキサーを用いて攪拌混合し、３本ロールにて最大粒径が７．５μｍ以下になるように分散してインキ組成物を作成した（実施例１）。インコメーター４００rpm、３０℃の条件でタック値は９．０であった。
【００３７】
実施例２〜１０および比較例１〜１０を、実施例１と同様の方法で、表１、２の記載に従って作成した。
【００３８】
なお、実施例と表における略称の内容は以下の通りである。
モノマー（ｂ１）：ジペンタエリスリトールヘキサアクリレート
モノマー（ｂ２）：ジトリメチロールプロパンテトラアクリレート
モノマー（ｂ３）：トリメチロールプロパンプロピレンオキサイド付加体トリアクリレート
モノマー（ｂ４）：トリメチロールプロパントリアクリレート
（重量平均分子量３００未満）
開始剤（ａ１）：２−メチル−２−モルホリノ（４−チオメチルフェニル）プロパン−１−オン
（Ｃ，Ｈ，Ｏ以外の元素を含む重量平均分子量２７０〜５００の化合物）      
開始剤（ａ２）：メチル−ｏ−ベンゾイルベンゾエート
（Ｃ，Ｈ，Ｏのみからなる重量平均分子量２７０未満の化合物）
開始剤（ａ３）：２，４，６−トリメチルベンゾイルジフェニルホスフィンオキサイド
（Ｃ，Ｈ，Ｏ以外の元素を含む重量平均分子量２７０〜５００の化合物）開始剤（ａ４）：２−ヒロドキシ−１−[４−[４−(２-ヒドロキシ−２−メチル−プ              ロピオニル)−ベンジル]フェニル]−２―メチル―プロパン−１
（Ｃ，Ｈ，Ｏのみからなる重量平均分子量２７０〜５００の化合物）
開始剤（ａ５）：エチル−４−（ジメチルアミノ）−ベンゾエート
（Ｃ，Ｈ，Ｏ以外の元素を含む重量平均分子量２７０未満）
【００３９】
【表１】
2014205809.tif 000002
【００４０】
【表２】
2014205809.tif 000003
【００４１】
＜ブランケット膨潤性評価＞
印刷用ブランケットを5cm四方に裁断し、その中央部分の厚みをデジタルノギスで測定した。次に、表１および表２の各インキ約２．５ｇをできるだけ中央に乗せて、２５℃で７２時間放置した。その後、洗浄溶剤を用いずにインキを拭き取り、再び上記のデジタルノギスで中央部分の厚みを測定した。インキを乗せる前後の差を厚み変化量とした。その結果を表３および表４に示す。ここで、印刷用ブランケットは株式会社金陽社製「キンヨーレックスW-L」を、デジタルノギスは株式会社ミツトヨ製「デジマチック標準外側マイクロメーターMDC-25MJ」を用いた。
【００４２】
【表３】
2014205809.tif 000004
【００４３】
【表４】
2014205809.tif 000005
【００４４】
ブランケットの厚み変化量を測定したところ、実施例１から１０の厚み変化量はいずれも実用的な範囲内に抑えられた。一方、低分子量（重量平均分子量３００未満）のモノマー（ｂ４）を使用した比較例１は厚み変化量が大きく、またそれの比率を高めた比較例２ではその数値がさらに大きくなり、ブランケット膨潤性が大きい結果となった。さらに、開始剤（ａ５）を使用した比較例３〜６においても実施例よりブランケット膨潤性が大きかった。モノマー（ｂ４）および開始剤（ａ５）を併用している比較例７〜１０においてはさらに厚み変化量が大きくなり、ブランケット膨潤性が大きい結果となった。
【産業上の利用可能性】
【００４５】
本発明の活性エネルギー線硬化型インキは、従来から使用される油性インキ用ブランケットを使用する場合において、ＵＶ印刷におけるブランケットの膨潤を抑制し、ブランケットの長寿命化および安定した印刷品質を得ることが可能であることを確認できた。これは印刷用ブランケットを有効活用でき、その交換回数の減少に寄与できる。すなわち、副資材の節約にもつながり、印刷における生産性向上の寄与につながる。さらに本発明は、油性UV兼用ブランケットの場合にも適用できるので、副資材の適用範囲の拡大にもつながるものである。